ЭЛАСТОМЕРНЫЙ МАТЕРИАЛ НА ОСНОВЕ БУТИЛКАУЧУКА ДЛЯ КОРПУСА МАСКИ ФИЛЬТРУЮЩЕГО ПРОТИВОГАЗА
BUTYL RUBBER-BASED ELASTOMER MATERIAL FOR GAS MASK HOUSING

Изобретение относится к резиновой промышленности, в частности к получению эластомерных материалов на основе бутилкаучука для корпуса маски фильтрующего противогаза и может быть использовано при производстве резиновых материалов различного назначения, в том числе для изготовления корпуса маски фильтрующего противогаза, а также для изготовления специальной защитной одежды, используемой для защиты от токсичных и агрессивных веществ специалистов Газпрома, нефтяной и химической промышленности, спасателей МЧС.
Известна резиновая смесь на основе бутилкаучука, содержащая серу в качестве вулканизующего агента, тетраметилтиурамдисульфид (тиурам Д) в качестве активатора вулканизации, оксид цинка в качестве ускорителя вулканизации, 2-меркаптобензтиазол (каптакс) в качестве регулятора скорости вулканизации, кислоту стеариновую в качестве пластификатора, а также углерод в качестве порошкового наполнителя, (см. Авторское свидетельство СССР, МПК C08L 23/16, 1981 г.).
Однако известная резиновая смесь при своем использовании имеет следующие недостатки:
- обладает недостаточной эластичностью и не обеспечивает заданного прилегания по форме головы спасателя,
- не обеспечивает надежное сохранение заданной формы корпуса маски фильтрующего противогаза в течение срока штатной эксплуатации,
- не обеспечивает достижение штатной газонепроницаемости,
- недостаточно обеспечивает надежную защиту кожных покровов человека от жидкокапельного проникновения химических веществ и стойкость при воздействии жидкого дихлорэтана, бензинов, горючесмазочных веществ, простых углеводородов.
Задачей изобретения является создание эластомерного материала на основе бутилкаучука для корпуса маски фильтрующего противогаза.
Техническим результатом является достижение заданной и достаточной эластичности с обеспечением заданного прилегания по форме головы спасателя, обеспечение надежного сохранения заданной формы корпуса маски фильтрующего противогаза в течение срока штатной эксплуатации, достижение достаточной газонепроницаемости, а также обеспечение надежной защиты кожных покровов человека от аэрозольного и капельного проникновения жидких химических и вредных веществ.
12
15
n
Технический результат при осуществлении изобретения достигается тем, что предложен эластомерный материал на основе бутилкаучука для корпуса маски фильтрующего противогаза, содержащий серу в качестве вулканизующего агента, тетраметилтиурамдисульфид (тиурам Д) в качестве активатора вулканизации, оксид цинка в качестве ускорителя вулканизации, 2-меркаптобензтиазол (каптакс) в качестве регулятора скорости вулканизации, кислоту стеариновую в качестве пластификатора, а также углерод в качестве порошкового наполнителя, при этом эластомерный материал дополнительно содержит полиизобутилен в качестве пластифицирующей резиновую смесь технологической добавки, а также в качестве антиоксиданта и стабилизатора крафанил-У, или ацетонанил-Р (бензопиридин) с формулой (CHN), или нафтам-2, или смесь ацетонанила-Р с 18-28 мас.ч. нафтама-2, или смесь крафанила-У с 32-40 мас.ч ацетонанила-Р (бензопиридина) при следующем соотношении компонентов на 100 мас.ч. бутилкаучука:
указанный активатор вулканизации
1,3-1,7
указанный ускоритель вулканизации
4,4-5,6
указанный вулканизующий агент
1,8-2,5
указанный регулятор скорости вулканизации
0,3-1,1
указанный порошковый наполнитель
40-50
полиизобутилен
4,8-10,6
указанный пластификатор
0,8-2,4
указанный антиоксидант и стабилизатор
0,9-2,0.
2
При этом в качестве бутилкаучука эластомерного материала используют каучук марки БК-1675, а в качестве полиизобутилена используют полиизобутилен марки ПИБ 118 с молекулярной массой 118000. При этом эластомерный материал может дополнительно содержать в качестве порошкового наполнителя 0,01-9,95 мас. частей оксида кремния с размерами частиц от 100 нм до 2000 нм в форме белой аморфной сажи (аэросила), или в форме маршалита или в форме коллоидного кремнезема, при этом используют белую аморфную сажу (аэросил) марки БС-100, БС-120, БС-150 или БС-175. При этом эластомерный материал может дополнительно содержать в качестве порошкового наполнителя 0,8-10,8 мас. частей природного шунгита с размером порошковых частиц наполнителя от 100 нм до 20 мкм и с внешней удельной поверхностью от 20 до 40 м/г. При этом эластомерный материал содержит в качестве углерода порошкового наполнителя технический углерод марки П-324 с размером порошковых частиц наполнителя от 100 нм до 20 мкм.
Среди существенных признаков, характеризующих предложенный эластомерный материал на основе бутилкаучука для корпуса маски фильтрующего противогаза, отличительными являются:
- дополнительное содержание в эластомерном материале полиизобутилен в качестве пластифицирующей резиновую смесь технологической добавки,
12
15
n
- дополнительное содержание в эластомерном материале в качестве антиоксиданта и стабилизатора крафанила-У, или ацетонанила-Р (бензопиридина) с формулой (CHN), или нафтама-2, или смесь ацетонанила-Р с 18-28 мас.ч. нафтама-2, или смесь крафанила-У с 32-40 мас.ч ацетонанила-Р (бензопиридина),
- выбор следующего соотношения компонентов на 100 мас.ч. бутилкаучука:
указанный активатор вулканизации
1,3-1,7
указанный ускоритель вулканизации
4,4-5,6
указанный вулканизующий агент
1,8-2,5
указанный регулятор скорости вулканизации
0,3-1,1
указанный порошковый наполнитель
40-50
полиизобутилен
4,8-10,6
указанный пластификатор
0,8-2,4
указанный антиоксидант и стабилизатор
0,9-2,0,
- использование в качестве бутилкаучука эластомерного материала каучука марки БК-1675,
- использование в качестве полиизобутилена эластомерного материала полиизобутилена марки ПИБ 118 с молекулярной массой 118000,
- дополнительное содержание в эластомерном материале в качестве порошкового наполнителя 0,01-9,95 мас. частей оксида кремния с размерами частиц от 100 нм до 2000 нм в форме белой аморфной сажи (аэросила), или в форме маршалита или в форме коллоидного кремнезема,
- использование в эластомерном материале в качестве порошкового наполнителя белой аморфной сажи (аэросила) марки БС-100, БС-120, БС-150 или БС-175,
2
- дополнительное содержание в эластомерном материале в качестве порошкового наполнителя 0,8-10,8 мас. частей природного шунгита с размером порошковых частиц наполнителя от 100 нм до 20 мкм и с внешней удельной поверхностью от 20 до 40 м/г.,
- содержание в эластомерном материале в качестве углерода порошкового наполнителя технического углерода марки П-324 с размером порошковых частиц наполнителя от 100 нм до 20 мкм.
Экспериментальные стендовые испытания показали высокую эффективность предложенного эластомерного материала на основе бутилкаучука для корпуса маски фильтрующего противогаза. Было установлено, что с использованием всех существенных признаков предложенного технического решения достигнута заданная и достаточная эластичность корпуса маски (условная прочность при растяжении составляет 19,5-20,3 МПа, относительное удлинение составляет 680-740% при остаточном удлинении 28%), обеспечено заданное прилегания по форме головы спасателя, обеспечено надежное сохранение заданной формы корпуса маски фильтрующего противогаза в течение срока штатной эксплуатации, достигнута заданная штатная газонепроницаемость корпуса маски, а также обеспечена надежная защита кожных покровов человека от аэрозольного и капельного проникновения жидких химических и вредных веществ (время защитного действия более 24 часов).
Технология изготовления корпуса маски фильтрующего противогаза из предложенного эластомерного материала на основе бутилкаучука является традиционной и не требует применения специфического технологического оборудования.
Сущность предложенного технического решения иллюстрируется примерами осуществления.
Пример 1. Изготовлен корпус маски фильтрующего противогаза из эластомерного материала на основе бутилкаучука БК-1675, содержащего на 100 мас.ч. бутилкаучука 1,8 мас.ч. серы, 1,3 мас.ч. тетраметилтиурамдисульфида (тиурама Д), 4,4 мас.ч. оксида цинка, 0,3 мас.ч. 2-меркаптобензтиазола (каптакса), 0,8 мас.ч. кислоты стеариновой, порошковый наполнитель в количестве 40 мас.ч. технического углерода марки П-324 с размером порошковых частиц 20 мкм и 4,5 мас.ч. оксида кремния в форме белой аморфной сажи марки БС-100 (аэросила) с размером порошковых частиц 100 нм, 4,8 мас.ч. полиизобутилена марки ПИБ 118 с молекулярной массой 118000, а также 0,8 мас.ч. крафанила-У.
Корпус маски фильтрующего противогаза из эластомерного материала на основе бутилкаучука обладает заданной и достаточной эластичностью (условная прочность при растяжении 19,7 МПа, относительное удлинение 700% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
12
15
n
Пример 2. Изготовлен корпус маски фильтрующего противогаза из эластомерного материала на основе бутилкаучука БК-1675, содержащего на 100 мас.ч. бутилкаучука 2,2 мас.ч. серы, 1,5 мас.ч. тетраметилтиурамдисульфида (тиурама Д), 5,6 мас.ч. оксида цинка, 1,1 мас.ч. 2-меркаптобензтиазола (каптакса), 1,6 мас.ч. кислоты стеариновой, порошковый наполнитель в количестве 40 мас.ч. технического углерода марки П-324 с размером порошковых частиц 100 нм и 9,95 мас.ч. оксида кремния в форме белой аморфной сажи марки БС-175 (аэросила) с размером порошковых частиц 1000 нм, 7,5 мас.ч. полиизобутилена марки ПИБ 118 с молекулярной массой 118000, а также 2,4 мас.ч. ацетонила-Р (бензопиридина) с формулой (CHN).
Корпус маски фильтрующего противогаза из эластомерного материала на основе бутилкаучука обладает заданной и достаточной эластичностью (условная прочность при растяжении 19,5 МПа, относительное удлинение 740% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
12
15
n
Пример 3. Изготовлен корпус маски фильтрующего противогаза из эластомерного материала на основе бутилкаучука БК-1675, содержащего на 100 мас.ч. бутилкаучука 2,5 мас.ч. серы, 1,7 мас.ч. тетраметилтиурамдисульфида (тиурама Д), 4,9 мас.ч. оксида цинка, 0,8 мас.ч. 2-меркаптобензтиазола (каптакса), 2,4 мас.ч. кислоты стеариновой, порошковый наполнитель в количестве 50 мас.ч. технического углерода марки П-324 с размером порошковых частиц 800 нм и 0,01 мас.ч. оксида кремния в форме белой аморфной сажи марки БС-120 (аэросила) с размером порошковых частиц 2000 нм, 10,6 мас.ч. полиизобутилена марки ПИБ 118 с молекулярной массой 118000, а также 1,5 мас.ч. ацетонила-Р (бензопиридина) с формулой (CHN).
Корпус маски фильтрующего противогаза из эластомерного материала на основе бутилкаучука обладает заданной и достаточной эластичностью (условная прочность при растяжении 20,3 МПа, относительное удлинение 690% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
12
15
n
Пример 4. Изготовлен корпус маски фильтрующего противогаза из эластомерного материала на основе бутилкаучука БК-1675, содержащего на 100 мас.ч. бутилкаучука 2,4 мас.ч. серы, 1,6 мас.ч. тетраметилтиурамдисульфида (тиурама Д), 4,6 мас.ч. оксида цинка, 0,5 мас.ч. 2-меркаптобензтиазола (каптакса), 2,2 мас.ч. кислоты стеариновой, порошковый наполнитель в количестве 45 мас.ч. технического углерода марки П-324 с размером порошковых частиц 10 мкм и 0,01 мас.ч. оксида кремния в форме маршалита с размером порошковых частиц 2000 нм, 8,6 мас.ч. полиизобутилена марки ПИБ 118 с молекулярной массой 118000, а также 0,8 мас.ч. ацетонила-Р (бензопиридина) с формулой (CHN).
Корпус маски фильтрующего противогаза из эластомерного материала на основе бутилкаучука обладает заданной и достаточной эластичностью (условная прочность при растяжении 20,3 МПа, относительное удлинение 730% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
Пример 5. Изготовлен корпус маски фильтрующего противогаза из эластомерного материала на основе бутилкаучука БК-1675, содержащего на 100 мас.ч. бутилкаучука 2,0 мас.ч. серы, 1,4 мас.ч. тетраметилтиурамдисульфида (тиурама Д), 5,2 мас.ч. оксида цинка, 0,9 мас.ч. 2-меркаптобензтиазола (каптакса), 2,0 мас.ч. кислоты стеариновой, порошковый наполнитель в количестве 42 мас.ч. технического углерода марки П-324 с размером порошковых частиц 500 нм и 9,95 мас.ч. оксида кремния в форме маршалита с размером порошковых частиц 100 нм, 6,0 мас.ч. полиизобутилена марки ПИБ 118 с молекулярной массой 118000, а также 1,5 мас.ч. крафанила-У.
Корпус маски фильтрующего противогаза из эластомерного материала на основе бутилкаучука обладает заданной и достаточной эластичностью (условная прочность при растяжении 19,6 МПа, относительное удлинение 680% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
Пример 6. Изготовлен корпус маски фильтрующего противогаза из эластомерного материала на основе бутилкаучука БК-1675, содержащего на 100 мас.ч. бутилкаучука 1,9 мас.ч. серы, 1,6 мас.ч. тетраметилтиурамдисульфида (тиурама Д), 5,5 мас.ч. оксида цинка, 1,0 мас.ч. 2-меркаптобензтиазола (каптакса), 1,2 мас.ч. кислоты стеариновой, порошковый наполнитель в количестве 48 мас.ч. технического углерода марки П-324 с размером порошковых частиц 400 нм и 5,9 мас.ч. оксида кремния в форме маршалита с размером порошковых частиц 2000 нм, 8,6 мас.ч. полиизобутилена марки ПИБ 118 с молекулярной массой 118000, а также 2,4 мас.ч. крафанила-У.
Корпус маски фильтрующего противогаза из эластомерного материала на основе бутилкаучука обладает заданной и достаточной эластичностью (условная прочность при растяжении 20,0 МПа, относительное удлинение 720% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
Пример 7. Изготовлен корпус маски фильтрующего противогаза из эластомерного материала на основе бутилкаучука БК-1675, содержащего на 100 мас.ч. бутилкаучука 2,1 мас.ч. серы, 1,6 мас.ч. тетраметилтиурамдисульфида (тиурама Д), 4,5 мас.ч. оксида цинка, 0,4 мас.ч. 2-меркаптобензтиазола (каптакса), 1,8 мас.ч. кислоты стеариновой, порошковый наполнитель в количестве 40 мас.ч. технического углерода марки П-324 с размером порошковых частиц 5 мкм и 6,8 мас.ч. оксида кремния в форме коллоидного кремнезема с размером порошковых частиц 1400 нм, 9,9 мас.ч. полиизобутилена марки ПИБ 118 с молекулярной массой 118000, а также 2,4 мас.ч. нафтама-2.
Корпус маски фильтрующего противогаза из эластомерного материала на основе бутилкаучука обладает заданной и достаточной эластичностью (условная прочность при растяжении 19,6 МПа, относительное удлинение 690% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
Пример 8. Изготовлен корпус маски фильтрующего противогаза из эластомерного материала на основе бутилкаучука БК-1675, содержащего на 100 мас.ч. бутилкаучука 2,3 мас.ч. серы, 1,3 мас.ч. тетраметилтиурамдисульфида (тиурама Д), 4,8 мас.ч. оксида цинка, 0,7 мас.ч. 2-меркаптобензтиазола (каптакса), 1,7 мас.ч. кислоты стеариновой, порошковый наполнитель в количестве 40 мас.ч. технического углерода марки П-324 с размером порошковых частиц 20 мкм и 9,95 мас.ч. оксида кремния в форме коллоидного кремнезема с размером порошковых частиц 100 нм, 6,4 мас.ч. полиизобутилена марки ПИБ 118 с молекулярной массой 118000, а также 0,8 мас.ч. нафтама-2.
Корпус маски фильтрующего противогаза из эластомерного материала на основе бутилкаучука обладает заданной и достаточной эластичностью (условная прочность при растяжении 19,8 МПа, относительное удлинение 710% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
Пример 9. Изготовлен корпус маски фильтрующего противогаза из эластомерного материала на основе бутилкаучука БК-1675, содержащего на 100 мас.ч. бутилкаучука 1,8 мас.ч. серы, 1,5 мас.ч. тетраметилтиурамдисульфида (тиурама Д), 5,0 мас.ч. оксида цинка, 0,6 мас.ч. 2-меркаптобензтиазола (каптакса), 1,4 мас.ч. кислоты стеариновой, порошковый наполнитель в количестве 50 мас.ч. технического углерода марки П-324 с размером порошковых частиц 100 нм и 0,01 мас.ч. оксида кремния в форме коллоидного кремнезема с размером порошковых частиц 2000 нм, 10,2 мас.ч. полиизобутилена марки ПИБ 118 с молекулярной массой 118000, а также 1,8 мас.ч. нафтама-2.
Корпус маски фильтрующего противогаза из эластомерного материала на основе бутилкаучука обладает заданной и достаточной эластичностью (условная прочность при растяжении 20,0 МПа, относительное удлинение 710% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
2
12
15
n
Пример 10. Изготовлен корпус маски фильтрующего противогаза из эластомерного материала на основе бутилкаучука БК-1675, содержащего на 100 мас.ч. бутилкаучука 2,5 мас.ч. серы, 1,3 мас.ч. тетраметилтиурамдисульфида (тиурама Д), 4,8 мас.ч. оксида цинка, 1,0 мас.ч. 2-меркаптобензтиазола (каптакса), 1,9 мас.ч. кислоты стеариновой, порошковый наполнитель в количестве 50 мас.ч. технического углерода марки П-324 с размером порошковых частиц 600 нм и 0,8 мас.ч. природного шунгита с размером порошковых частиц 900 нм и с внешней удельной поверхностью 28 м/г., 5,2 мас.ч. полиизобутилена марки ПИБ 118 с молекулярной массой 118000, а также 0,8 мас.ч. смеси ацетонила-Р (бензопиридина) с формулой (CHN) с 18 мас.ч. нафтама-2.
Корпус маски фильтрующего противогаза из эластомерного материала на основе бутилкаучука обладает заданной и достаточной эластичностью (условная прочность при растяжении 19,9 МПа, относительное удлинение 720% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
2
12
15
n
Пример 11. Изготовлен корпус маски фильтрующего противогаза из эластомерного материала на основе бутилкаучука БК-1675, содержащего на 100 мас.ч. бутилкаучука 2,5 мас.ч. серы, 1,7 мас.ч. тетраметилтиурамдисульфида (тиурама Д), 4,7 мас.ч. оксида цинка, 0,6 мас.ч. 2-меркаптобензтиазола (каптакса), 2,3 мас.ч. кислоты стеариновой, порошковый наполнитель в количестве 45 мас.ч. технического углерода марки П-324 с размером порошковых частиц 600 нм и 5,6 мас.ч. природного шунгита с размером порошковых частиц 100 нм и с внешней удельной поверхностью 40 м/г., 5,8 мас.ч. полиизобутилена марки ПИБ 118 с молекулярной массой 118000, а также 1,6 мас.ч. смеси ацетонила-Р (бензопиридина) с формулой (CHN) с 24 мас.ч. нафтама-2.
Корпус маски фильтрующего противогаза из эластомерного материала на основе бутилкаучука обладает заданной и достаточной эластичностью (условная прочность при растяжении 20.1 МПа, относительное удлинение 730% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
2
12
15
n
Пример 12. Изготовлен корпус маски фильтрующего противогаза из эластомерного материала на основе бутилкаучука БК-1675, содержащего на 100 мас.ч. бутилкаучука 2,5 мас.ч. серы, 1,7 мас.ч. тетраметилтиурамдисульфида (тиурама Д), 4,7 мас.ч. оксида цинка, 0,6 мас.ч. 2-меркаптобензтиазола (каптакса), 2,3 мас.ч. кислоты стеариновой, порошковый наполнитель в количестве 40 мас.ч. технического углерода марки П-324 с размером порошковых частиц 600 нм и 10,8 мас.ч. природного шунгита с размером порошковых частиц 20 мкм и с внешней удельной поверхностью 20 м/г, 5,8 мас.ч. полиизобутилена марки ПИБ 118 с молекулярной массой 118000, а также 2,4 мас.ч. смеси ацетонила-Р (бензопиридина) с формулой (CHN) с 28 мас.ч. нафтама-2.
Корпус маски фильтрующего противогаза из эластомерного материала на основе бутилкаучука обладает заданной и достаточной эластичностью (условная прочность при растяжении 19.8 МПа, относительное удлинение 710% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
2
12
15
n
Пример 13. Изготовлен корпус маски фильтрующего противогаза из эластомерного материала на основе бутилкаучука БК-1675, содержащего на 100 мас.ч. бутилкаучука 2,2 мас.ч. серы, 1,4 мас.ч. тетраметилтиурамдисульфида (тиурама Д), 5,4 мас.ч. оксида цинка, 0,9 мас.ч. 2-меркаптобензтиазола (каптакса), 2,1 мас.ч. кислоты стеариновой, порошковый наполнитель в количестве 40 мас.ч. технического углерода марки П-324 с размером порошковых частиц 600 нм и 10,8 мас.ч. природного шунгита с размером порошковых частиц 20 мкм и с внешней удельной поверхностью 20 м/г, 5,8 мас.ч. полиизобутилена марки ПИБ 118 с молекулярной массой 118000, а также 2,4 мас.ч. смеси крафанила У с 32 мас.ч. ацетонила-Р (бензопиридина) с формулой (CHN)
Корпус маски фильтрующего противогаза из эластомерного материала на основе бутилкаучука обладает заданной и достаточной эластичностью (условная прочность при растяжении 20.2 МПа, относительное удлинение 740% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
12
15
n
Пример 14. Изготовлен корпус маски фильтрующего противогаза из эластомерного материала на основе бутилкаучука БК-1675, содержащего на 100 мас.ч. бутилкаучука 2,5 мас.ч. серы, 1,7 мас.ч. тетраметилтиурамдисульфида (тиурама Д), 4,9 мас.ч. оксида цинка, 0,8 мас.ч. 2-меркаптобензтиазола (каптакса), 2,4 мас.ч. кислоты стеариновой, порошковый наполнитель в количестве 50 мас.ч. технического углерода марки П-324 с размером порошковых частиц 800 нм и 0,01 мас.ч. оксида кремния в форме белой аморфной сажи марки БС-150 (аэросила) с размером порошковых частиц 2000 нм, 10,6 мас.ч. полиизобутилена марки ПИБ 118 с молекулярной массой 118000, а также 0,8 мас.ч. смеси крафанила У с 40 мас.ч. ацетонила-Р (бензопиридина) с формулой (CHN).
Корпус маски фильтрующего противогаза из эластомерного материала на основе бутилкаучука обладает заданной и достаточной эластичностью (условная прочность при растяжении 19.7 МПа, относительное удлинение 700% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).
12
15
n
Пример 15. Изготовлен корпус маски фильтрующего противогаза из эластомерного материала на основе бутилкаучука БК-1675, содержащего на 100 мас.ч. бутилкаучука 1,9 мас.ч. серы, 1,6 мас.ч. тетраметилтиурамдисульфида (тиурама Д), 5,5 мас.ч. оксида цинка, 1,0 мас.ч. 2-меркаптобензтиазола (каптакса), 1,2 мас.ч. кислоты стеариновой, порошковый наполнитель в количестве 48 мас.ч. технического углерода марки П-324 с размером порошковых частиц 400 нм и 5,9 мас.ч. оксида кремния в форме маршалита с размером порошковых частиц 2000 нм, 8,6 мас.ч. полиизобутилена марки ПИБ 118 с молекулярной массой 118000, а также 1,6 мас.ч. смеси крафанила У с 36 мас.ч. ацетонила-Р (бензопиридина) с формулой (CHN).
Корпус маски фильтрующего противогаза из эластомерного материала на основе бутилкаучука обладает заданной и достаточной эластичностью (условная прочность при растяжении 20.3 МПа, относительное удлинение 730% и остаточное удлинение 28%), обеспечивает заданное прилегание по форме головы спасателя, обеспечивает надежное сохранение заданной формы в течение срока штатной эксплуатации, обладает достаточной штатной газонепроницаемостью, а также обеспечивает надежную защиту кожных покровов человека от аэрозольного и капельного проникновения жидких химических и вредных веществ (время защитного действия при воздействии жидкого дихлорэтана составило более 24 часов).